(57)【要約】【課題】フィット性とアンチブロッキング性とのバランスが良好で、かつ風合いの優れた長繊維不織布及びこれを用いた繊維製品を提供すること。【解決手段】粘着性繊維と非粘着性繊維とが３０／７０重量％〜９５／５重量％の比率で混繊しており、かつ下記特性を満足することを特徴とする長繊維不織布による。・静摩擦係数：０．４０以上（２５℃、相対湿度６５％）・剥離強度（長繊維不織布同士を重ね合わせた時）：３Ｎ／２５ｍｍ以下（２５℃、相対湿度６５％）【選択図】なし【特許請求の範囲】
【請求項１】
粘着性繊維と非粘着性繊維とが３０／７０重量％〜９５／５重量％の比率で混繊しており、かつ下記特性を満足することを特徴とする長繊維不織布。
・静摩擦係数：０．４０以上（２５℃、相対湿度６５％）
・剥離強度（長繊維不織布同士を重ね合わせた時）：３Ｎ／２５ｍｍ以下（２５℃、相対湿度６５％）
【請求項２】
非粘着性繊維の平均繊維径（Ｃｄ）が１〜１０μｍであり、粘着性繊維の平均繊維径（Ｄｄ）が５〜３０μｍであることを特徴とする請求項１記載の長繊維不織布。
【請求項３】
非粘着性繊維の平均繊維径（Ｃｄ）と粘着性繊維の平均繊維径（Ｄｄ）とがＣｄ≦Ｄｄの関係にあることを特徴とする請求項１または請求項２記載の長繊維不織布。
【請求項４】
粘着性繊維が下記(1)〜(5)からなる粘着性成分の群から選ばれる少なくとも１種で構成されることを特徴とする請求項１〜３のいずれか１項記載の長繊維不織布。
(1)主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体。
(2)共役ジエン化合物と芳香族ビニル化合物とのランダム共重合体の共役ジエン由来部分の二重結合が８０％以上飽和した水添スチレンジエン共重合体。
(3)エチレンと炭素数３〜１０のα−オレフィンとの共重合体またはプロピレンと炭素数４〜１０のα−オレフィンとの共重合体。
(4)共役ジエン重合体を水素添加して得られたオレフィン重合体。
(5)アモルファス・ポリプロピレン。
【請求項５】
粘着性繊維を構成する粘着性成分が下記(1)である請求項１〜３のいずれか１項記載の長繊維不織布。
(1)主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体。
【請求項６】
粘着性繊維を構成する粘着性成分が下記(2)である請求項１〜３のいずれか１項記載の長繊維不織布。
(2)共役ジエン化合物と芳香族ビニル化合物とのランダム共重合体の共役ジエン由来部分の二重結合が８０％以上飽和した水添スチレンジエン共重合体。
【請求項７】
粘着性繊維を構成する粘着性成分が下記(3)である請求項１〜３のいずれか１項記載の長繊維不織布。
(3)エチレンと炭素数３〜１０のα−オレフィンとの共重合体またはプロピレンと炭素数４〜１０のα−オレフィンとの共重合体。
【請求項８】
粘着性繊維を構成する粘着性成分が下記(4)である請求項１〜３のいずれか１項記載の長繊維不織布。
(4)共役ジエン重合体を水素添加して得られたオレフィン重合体。
【請求項９】
粘着性繊維を構成する粘着性成分が下記(5)である請求項１〜３のいずれか１項記載の長繊維不織布。
(5)アモルファス・ポリプロピレン。
【請求項１０】
非粘着性繊維がポリオレフィン樹脂、ポリエステル樹脂及びポリアミド樹脂からなる非粘着性成分の群から選ばれる少なくとも１種で構成されていることを特徴とする請求項１〜９のいずれか１項記載の長繊維不織布。
【請求項１１】
粘着性繊維と非粘着性繊維とが５０／５０重量％〜９５／５重量％で混繊している長繊維不織布であって、該長繊維不織布が、下記特性を満足する請求項１〜１０のいずれか１項記載の長繊維不織布。
・静摩擦係数：０．６０以上（２５℃、相対湿度６５％）
・剥離強度（長繊維不織布同士を重ね合わせた時）：２Ｎ／２５ｍｍ以下（２５℃、相対湿度６５％）
【請求項１２】
長繊維不織布が、メルトブロー不織布である請求項１〜１１のいずれか１項記載の長繊維不織布。
【請求項１３】
長繊維不織布が、スパンボンド不織布である請求項１〜１１のいずれか１項記載の長繊維不織布。
【請求項１４】
請求項１〜１３のいずれか１項記載の長繊維不織布に、該長繊維不織布以外のフィルム、不織布、ウェブ、織物、編物、紙、繊維束から選ばれる少なくとも１種を積層してなる積層不織布。
【請求項１５】
請求項１〜１３のいずれか１項記載の長繊維不織布または請求項１４記載の積層不織布を用いた繊維製品。
【発明の詳細な説明】
【技術分野】
【０００１】
本発明は、フィット性を有する長繊維不織布に関する。更に詳細にはフィット性とアンチブロッキング性とのバランスが良好で、優れた風合を有し、燃焼時の有害ガス発生がなく、かつリサイクル可能である、繊維製品としての用途に最適な長繊維不織布及びこれを用いた繊維製品に関する。
【背景技術】
【０００２】
従来から、カーペット、マット等にスリップ防止性を付与する方法として、これらの裏側全面に粘着性成分をコーティングする方法や付着する方法が知られている。しかしながらこれらの方法で得られた製品は、粘着性成分が全面を被覆しているため、裏側面同士でブロッキングを生じる問題と、触感が悪いといった問題がある。
【０００３】
また、水素添加ブロック共重合体繊維とポリオレフィン繊維とを混繊したメルトブロー不織布からなる滑り止め材が提案されている（例えば、特許文献１参照）。しかし、この水素添加ブロック共重合体は、主として芳香族ビニル化合物から構成された重合体ブロックＡを少なくとも２個有し、主として共役ジエン化合物から構成された重合体ブロックＢを少なくとも２個有し、かつ、少なくとも１個の重合体ブロックＢがポリマー鎖の末端にあり、全体の数平均分子量が３００００から６５０００の範囲にあり、芳香族ビニル化合物の含有量が、１５〜４０重量％であるブロック共重合体を水素添加して得られる。前記水素添加ブロック共重合体繊維を含むメルトブロー不織布は、滑り止め効果があり、触感も改善されているものの、ブロッキングが酷いという問題は残されている。
【０００４】
また、弾性重合体に非弾性重合体を添加したメルトブロー不織布からなる滑り止めシートが提案されている（例えば、特許文献２参照）。しかし、これも、滑り止め効果はあるものの、ブロッキングが酷く、製品ロールを繰出す段階で製品として使用できない場合があり、解決が望まれていた。
【０００５】
【特許文献１】特開平０６−１７３５５号公報（第２〜４頁）
【特許文献２】特開平１１−１８９０８号公報（第２〜３頁）
【発明の開示】
【発明が解決しようとする課題】
【０００６】
本発明の課題は、フィット性とアンチブロッキング性とのバランスが良好で、かつ風合の優れた長繊維不織布及びこれを用いた繊維製品を提供することである。具体的には、粘着性成分を用いながらもアンチブロッキング性が良好な長繊維不織布、すなわち、ある程度の粘着性を持ちながらブロッキング現象を抑えた長繊維不織布及びこれを用いた繊維製品を提供することである。
【課題を解決するための手段】
【０００７】
本発明者らは、前記課題を解決するために鋭意研究を重ねた。その結果、下記の構成を有する長繊維不織布が、前記課題を解決できることを見出し、この知見に基づいて本発明を完成するに至った。
【０００８】
本発明は以下によって構成される。
［１］粘着性繊維と非粘着性繊維とが３０／７０重量％〜９５／５重量％の比率で混繊しており、かつ下記特性を満足することを特徴とする長繊維不織布。
・静摩擦係数：０．４０以上（２５℃、相対湿度６５％）
・剥離強度（長繊維不織布同士を重ね合わせた時）：３Ｎ／２５ｍｍ以下（２５℃、相対湿度６５％）
［２］非粘着性繊維の平均繊維径（Ｃｄ）が１〜１０μｍであり、粘着性繊維の平均繊維径（Ｄｄ）が５〜３０μｍであることを特徴とする前記［１］項記載の長繊維不織布。
［３］非粘着性繊維の平均繊維径（Ｃｄ）と粘着性繊維の平均繊維径（Ｄｄ）とがＣｄ≦Ｄｄの関係にあることを特徴とする前記［１］項または前記［２］項記載の長繊維不織布。
［４］粘着性繊維が下記(1)〜(5)からなる粘着性成分の群から選ばれる少なくとも１種で構成されることを特徴とする前記［１］〜［３］のいずれか１項記載の長繊維不織布。
(1)主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体。
(2)共役ジエン化合物と芳香族ビニル化合物とのランダム共重合体の共役ジエン由来部分の二重結合が８０％以上飽和した水添スチレンジエン共重合体。
(3)エチレンと炭素数３〜１０のα−オレフィンとの共重合体またはプロピレンと炭素数４〜１０のα−オレフィンとの共重合体。
(4)共役ジエン重合体を水素添加して得られたオレフィン重合体。
(5)アモルファス・ポリプロピレン。
［５］粘着性繊維を構成する粘着性成分が下記(1)である前記［１］〜［３］のいずれか１項記載の長繊維不織布。
(1)主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体。
［６］粘着性繊維を構成する粘着性成分が下記(2)である前記［１］〜［３］のいずれか１項記載の長繊維不織布。
(2)共役ジエン化合物と芳香族ビニル化合物とのランダム共重合体の共役ジエン由来部分の二重結合が８０％以上飽和した水添スチレンジエン共重合体。
［７］粘着性繊維を構成する粘着性成分が下記(3)である前記［１］〜［３］のいずれか１項記載の長繊維不織布。
(3)エチレンと炭素数３〜１０のα−オレフィンとの共重合体またはプロピレンと炭素数４〜１０のα−オレフィンとの共重合体。
［８］粘着性繊維を構成する粘着性成分が下記(4)である前記［１］〜［３］のいずれか１項記載の長繊維不織布。
(4)共役ジエン重合体を水素添加して得られたオレフィン重合体。
［９］粘着性繊維を構成する粘着性成分が下記(5)である前記［１］〜［３］のいずれか１項記載の長繊維不織布。
(5)アモルファス・ポリプロピレン。
［１０］非粘着性繊維がポリオレフィン樹脂、ポリエステル樹脂及びポリアミド樹脂からなる非粘着性成分の群から選ばれる少なくとも１種で構成されていることを特徴とする前記［１］〜［９］のいずれか１項記載の長繊維不織布。
［１１］粘着性繊維と非粘着性繊維とが５０／５０重量％〜９５／５重量％で混繊している長繊維不織布であって、該長繊維不織布が、下記特性を満足する前記［１］〜［１０］のいずれか１項記載の長繊維不織布。
・静摩擦係数：０．６０以上（２５℃、相対湿度６５％）
・剥離強度（長繊維不織布同士を重ね合わせた時）：２Ｎ／２５ｍｍ以下（２５℃、相対湿度６５％）
［１２］長繊維不織布が、メルトブロー不織布である前記［１］〜［１１］のいずれか１項記載の長繊維不織布。
［１３］長繊維不織布が、スパンボンド不織布である前記［１］〜［１１］のいずれか１項記載の長繊維不織布。
［１４］前記［１］〜［１３］のいずれか１項記載の長繊維不織布に、該長繊維不織布以外のフィルム、不織布、ウェブ、織物、編物、紙、繊維束から選ばれる少なくとも１種を積層してなる積層不織布。
［１５］前記［１］〜［１３］のいずれか１項記載の長繊維不織布または前記［１４］項記載の積層不織布を用いた繊維製品。
【発明の効果】
【０００９】
本発明の長繊維不織布は、粘着性繊維と非粘着性繊維とが３０／７０重量％〜９５／５重量％の重量比率で混繊していることで、不織布の表面に露出する粘着性繊維が非粘着性繊維によって適度な比率に覆われ、フィット性とアンチブロッキング性とのバランスが良好になり、かつ優れた風合になる。また、粘着性成分として特定の樹脂を使用することで、燃焼時の有害ガス発生がなく、かつリサイクルが可能である。また、本発明の長繊維不織布及び積層不織布は、これらの特性を利用した繊維製品に好適に利用できる。
【発明を実施するための最良の形態】
【００１０】
以下、本発明を詳細に説明する。
本発明において、滑り止め性と密着性を併せて、フィット性という。フィット性に優れた不織布とは、滑り止め性と密着性に優れた不織布をいう。この性能には、繊維の粘着性成分が大きく関与しているが、粘着性成分を用いると不織布の取り扱いの際にブロッキング現象が起こるため、本発明では、粘着性成分を含む粘着性繊維と、これを含まない非粘着性繊維とから長繊維不織布を構成させる。具体的には、本発明の長繊維不織布は、粘着性繊維と非粘着性繊維とを３０／７０重量％〜９５／５重量％の比率で混繊した構成である。更に前記長繊維不織布は、静摩擦係数が０．４０以上（２５℃、相対湿度６５％）であり、剥離強度（長繊維不織布同士を重ね合わせ、重ね合わせた２枚の長繊維不織布を剥がすときの強度）が３Ｎ／２５ｍｍ以下（２５℃、相対湿度６５％）である特性を満足することが必要である。これらの構成と特性を満足させた長繊維不織布は、フィット性とアンチブロッキング性とのバランスが良好になる。
なお、本発明の長繊維不織布は、長繊維から構成される。具体的には、３００ｍｍを超える繊維長の繊維が好ましい。したがって、カード法によるウェブ状態を経て不織布化される短繊維不織布は含まれない。
【００１１】
本発明の粘着性繊維は、下記(1)〜(5)からなる粘着性成分の群から選ばれる少なくとも１種から製造することができる。これらの樹脂成分を用いることで、粘着性と紡糸性とが良好になる。
(1)主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体。
(2)共役ジエン化合物と芳香族ビニル化合物とのランダム共重合体の共役ジエン由来部分の二重結合が８０％以上飽和した水添スチレンジエン共重合体。
(3)エチレンと炭素数３〜１０のα−オレフィンとの共重合体またはプロピレンと炭素数４〜１０のα−オレフィンとの共重合体。
(4)共役ジエン重合体を水素添加して得られたオレフィン重合体。
(5)アモルファス・ポリプロピレン。
【００１２】
粘着性成分(1)は、主として芳香族ビニル化合物から構成される重合体ブロック（Ａ）を少なくとも１個有し、主として共役ジエン化合物から構成される重合体ブロック（Ｂ）を少なくとも１個有し、かつ共役ジエン由来部分の二重結合が８０％以上飽和したスチレンブロック共重合体である。なお、主としてとは、重合体ブロックを構成する化合物が、重合体ブロックの少なくとも５０重量％を占めることを示す。
前記スチレンブロック共重合体を構成する芳香族ビニル化合物としては、スチレン、α−メチルスチレン、ビニルトルエン、ｐ−ｔｅｒｔ−ブチルスチレン等が例示され、特にスチレンが好ましい。これら芳香族ビニル化合物は、単独で用いても２種以上を組み合わせて用いてもよい。また、前記スチレンブロック共重合体を構成する共役ジエン化合物としては、１，３−ブタジエン、イソプレン、１，３−ペンタジエン、２，３−ジメチル−１，３−ブタジエン等が例示され、特にブタジエン及びイソプレンが好ましい。これらは、単独で用いても２種以上を組み合わせて用いてもよい。また、前記スチレンブロック共重合体は、化合物の安定性、紡糸性等の点から共役ジエン由来部分の二重結合の８０％以上が水素添加されていることが好ましい。具体的には、スチレン−エチレンブチレン−スチレンブロック共重合体（ＳＥＢＳ）、スチレン−エチレンプロピレン−スチレンブロック共重合体（ＳＥＰＳ）、スチレン−エチレンブチレン−オレフィン結晶ブロック共重合体（ＳＥＢＣ）等のブロック共重合体が挙げられる。より具体的には、クレイトンポリマージャパン（株）製「ＫＲＡＴＯＮ  Ｇ」、クラレ（株）製「ＳＥＰＴＯＮ」、ＪＳＲ（株）製「ＪＳＲ  ＤＹＮＡＲＯＮ」（「」内は、いずれも商品名）等が挙げられる。
【００１３】
粘着性成分(2)は、共役ジエン化合物と芳香族ビニル化合物とのランダム共重合体の共役ジエン由来部分の二重結合が８０％以上飽和した水添スチレンジエン共重合体である。前記スチレンジエン共重合体を構成する共役ジエン化合物のモノマーとしては、例えば１，３−ブタジエン、イソプレン、１，３−ペンタジエン、２，２−ジメチルブタジエン、３−エチルブタジエン等が挙げられる。好ましくは１，３−ブタジエン、イソプレン、１，３−ペンタジエンであり、更に好ましくは１，３−ブタジエンである。また、前記スチレンジエン共重合体を構成する芳香族ビニル化合物としては、スチレン、α−メチルスチレン、ｐ−メチルスチレン、ｐ−エチルスチレン、ビニルナフタレン等が挙げられる。好ましくはスチレン、ｐ−メチルスチレン、ｐ−エチルスチレンであり、更に好ましくはスチレンである。水添スチレンジエン共重合体は、少なくとも１種の共役ジエンと３〜５０重量％の芳香族ビニル化合物との共重合体であって、分子量分布（Ｍｗ／Ｍｎ＝重量平均分子量／数平均分子量）が１０以下であり、かつ前記共重合体を構成するジエン部のビニル結合含有率が１０〜９０重量％である共重合体のオレフィン性不飽和結合の少なくとも８０％が水素添加された共重合体である。より具体的には、ＪＳＲ（株）製「ＪＳＲ  ＤＹＮＡＲＯＮ」（「」内は、商品名）等が挙げられる。
【００１４】
粘着性成分(3)は、エチレンと炭素数３〜１０のα−オレフィンとの共重合体またはプロピレンと炭素数４〜１０のα−オレフィンとの共重合体である。
前記α−オレフィンとは、例えばプロピレン、１−ブテン、３−メチル−１−ブテン、４−メチル−１−ブテン、１−ペンテン、１−ヘキセン、４−メチル−１−ペンテン、１−ヘプテン、１−オクテン、１−ノネン、１−デセン等が挙げられる。前記α−オレフィンの中では、特に１−ブテン、１−ペンテン、１−ヘキセン、１−オクテンが好ましい。これらのα−オレフィンは、１種単独または２種以上を組合せて用いることができる。本発明では、これらを組合わせたエチレン−オクテン共重合体、エチレン−ブテン共重合体等のエチレン−α−オレフィン共重合体が好ましく利用できる。また本発明に用いられるエチレンと炭素数３〜１０のα−オレフィンとの共重合体またはプロピレンと炭素数４〜１０のα−オレフィンとの共重合体は、曳糸性の点から１．５〜４の分子量分布（Ｍｗ／Ｍｎ）であることが好ましい。具体的には、デュポンダウエラストマージャパン（株）製「エンゲージ」、三井化学（株）製「タフマー」（「」内はいずれも商品名））が例示される。また本発明で用いられるオレフィン共重合体はメタロセン触媒によって製造された共重合体であってもよい。なお、α−オレフィンに架橋用ジエンモノマーを加えた三元共重合体も含まれ、具体的には、エチレン−プロピレン−ジエンゴム、エチレン−ブテン−ジエンゴムが例示できる。
【００１５】
粘着性成分(4)は、共役ジエン重合体を水素添加して得られたオレフィン重合体である。前記オレフィン重合体を構成する共役ジエン重合体のモノマーとしては、例えば１，３−ブタジエン、イソプレン、１，３−ペンタジエン、２，２−ジメチルブタジエン、３−エチルブタジエン等が挙げられる。好ましくは１，３−ブタジエン、イソプレン、１，３−ペンタジエンであり、更に好ましくは１，３−ブタジエンである。また、粘着性成分(4)には、ＣＥＢＣと呼ばれるオレフィン結晶−エチレンブチレン−オレフィン結晶ブロック共重合体のようなブロックタイプも含まれる。
【００１６】
粘着性成分(5)は、アモルファス・ポリプロピレンである。前記アモルファス・ポリプロピレンとは、その結晶化度が約６５Ｊ／ｇまたはそれ以下を持つものを示す。結晶化度または融解熱（ΔＨｆ）は、米国試験材料学会（ＡＳＴＭ）Ｄ−３４１７に従ったＤＳＣにより測定できる。
本発明では、米国特許第５，９４８，７２０号、米国特許第５，７２３，５４６号、欧州特許第０４７５３０７Ｂ１号及び欧州特許第０４７５３０６Ｂ１号に記載されているプロピレンベースのアモルファスポリマーが好ましく利用できる。具体的には、アモルファス・ポリプロピレンとしては、アモルファス・エチレン−プロピレンコポリマー、アモルファス・プロピレンホモポリマー、アモルファス・ブチレン−プロピレンコポリマー等が例示できる。これらの重合体は、約０．８７ｇ／ｃｍ３から０．８９ｇ／ｃｍ３の密度を持ち、張力係数が約３．４４Ｐａ（ＡＳＴＭ  Ｄ−６３８）未満、及び／または、伸び（％）が約９００より大きいことが必要である。しかし、これら以外の様々なアモルファス・プロピレンコポリマーを本発明に用いても構わない。この点については、ステレオブロックポリマーが、本発明の実施のために特に好ましい態様である。「ステレオブロックポリマー」の用語は、目標とする結晶化度を達成するために制御された領域立体規則性または立体配列を持つポリマー材料を言う。重合中に立体配列を制御することにより、アタクチック・イソタクチック・ステレオブロックを達成することが可能である。ポリオレフィン・ステレオブロックポリマーを生成する方法は、従来技術で既知であり、以下の論文に記載されている。サイエンス誌２６７号（１９９５年１月）の２１７〜２１９ページに記載のＧ．コーテス及びＲ．ウェイマス著「振動立体制御：熱可塑性エラストマー・ポリプロピレン合成の戦略」、及び、サイエンス誌２６７号（１９９５年１月）の１９１ページに記載のＫ．ワゲナー著「振動触媒：プラスチックの新しい展開」である。また、ステレオブロックポリマー及びそれらの製造方法は、米国特許第５，５４９，０８０号、及び、米国特許第５，２０８，３０４号に記載されている。上記の通り、アルファオレフィンの結晶化度を制御することにより、独特の張力係数、及び／または、伸びの特性を示すポリマーが可能になる。例えば市販の好適なポリマーには、ハンツマン・コーポレーション製レクスフレックス・フレキシブル・ポリオレフィンズがある。
【００１７】
本発明で用いられる非粘着性繊維は、公知の非粘着性成分を用いることができるが、ポリオレフィン樹脂、ポリエステル樹脂及びポリアミド樹脂からなる非粘着性成分の群から選ばれる少なくとも１種からなる繊維が好ましい。非粘着性成分は、それ自体には粘着性がなく、特にメルトブロー法で紡糸しやすい成形が容易な樹脂である。なかでもポリオレフィン樹脂は、得られる不織布が良好な風合と滑り性を有し、コストと成形性の点からも好ましく利用できる。それらのなかでも特にポリプロピレン、ポリエチレンが好ましく利用できる。
【００１８】
本発明で用いられる非粘着性成分には、本発明の効果を阻害しない範囲で付加的な添加剤が必要に応じて配合されていてもよい。添加剤としては、例えば紫外線吸収剤、増粘分岐剤（ここでいう、増粘分岐剤は、非粘着性成分の粘性を増すが、粘着性を付与しない）、艶消剤、着色剤、柔軟性付与剤、老化防止剤、熱安定剤、耐候剤、金属不活性剤、光安定剤、銅害防止剤、防菌・防黴剤、分散剤、軟化剤、可塑剤、結晶核剤、難燃剤、発泡剤、発泡助剤、酸化チタン、マイカ、炭酸カルシウム、タルク、シリカ、ケイ酸カルシウム、ハイドロタルサイト、カオリン、ポリオレフィンワックス、セルロースパウダー、低分子量ポリマー等が挙げられる。ただし、非粘着性成分には、粘着性の付与されるような添加物は加えてはならない。
特に屋外で使用される用途においては、従来から用いられている紫外線吸収剤のいずれかを使用でき、例えば、２−ヒドロキシ−４−メトキシ−ベンゾフェノン、２−ヒドロキシ−４−ｎ−オクトキシ−ベンゾフェノン、４−ドデシロキシ−２−ヒドロキシ−ベンゾフェノン等のベンゾフェノン系紫外線吸収剤、２−（２’−ヒドロキシ−３’，５’−ジｔ−ブチルフェニル）ベンゾトリアゾール、２−（２’−ヒドロキシ−３’−ｔ−ブチル−５’−メチルフェニル）ベンゾトリアゾール等のベンゾトリアゾール系紫外線吸収剤、ｐ−オクチルフェニルサリチレート、ドデシルサリチレート等のサリチル酸エステル系紫外線吸収剤、２−エチルヘキシル−２−シアノ−３，３−ジフェニルアクリレート等を挙げることができる。
また、本発明に用いられる粘着性成分にも、非粘着性成分と同様に上記の添加剤が配合されていてもよい。更に粘着性成分には、本発明の効果であるフィット性とアンチブロッキング性のバランスを阻害することのない範囲で粘着性付与剤が添加されていてもよい。粘着性付与剤としては、種々添加剤が使用可能であるが、温度安定性が高い水素添加炭化水素樹脂が好ましく利用できる。
【００１９】
長繊維不織布を製造する方法としては、例えば、溶融した熱可塑性樹脂を紡糸し、延伸、開繊、捕集及び絡合を行って不織布を形成するスパンボンド法、溶融した熱可塑性樹脂を高温高圧空気と共に噴射し開繊配列して不織布を形成するメルトブロー法、熱可塑性樹脂の長繊維束を延伸し、捲縮付与後に開繊及び拡幅を行って不織布を形成するトウ開繊法等が挙げられる。なかでも、生産性、製造コスト、生産の容易性、風合の点からスパンボンド法とメルトブロー法が好ましく、メルトブロー法が特に好ましい。
【００２０】
本発明の長繊維不織布を製造するための方法を具体的に例示する。スパンボンド法による粘着性繊維と非粘着性繊維とを混合した不織布の製造方法は、特開２００２−２４２０６９公報に記載された、異種の樹脂が流れ出す紡糸孔が一列交互に配列した構造の紡糸口金を利用することができる。この口金を使用することで、粘着性繊維と非粘着性繊維とが均一に混繊されたウェブが得られる。また、粘着性繊維用の紡糸口金と非粘着性繊維用の紡糸口金とを併用し、それぞれの紡糸口金で得られる粘着性繊維ウェブと非粘着性繊維ウェブとを積層し、この積層物にニードルパンチ等で交絡処理をし、繊維同士を混繊する方法でもよい。また、粘着性成分と非粘着性成分とに割り当てる紡糸孔の数を変更することや、それぞれの成分の押出量を変更することで、スパンボンド不織布中の各繊維の混繊量を変更することができる。また、それぞれの成分の紡糸孔当たりの押出量を変更して紡糸することや、それぞれの成分の孔径が異なった口金を用いて紡糸することにより、繊度の異なる混合物が得られる。また、粘着性繊維は繊維表面に粘着性成分が完全被覆していることが好ましく、例えば鞘芯構造の繊維断面で芯成分／鞘成分が非粘着性成分／粘着性成分となった構造の繊維を用いてもよい。また、非粘着性繊維は繊維表面に非粘着性成分が完全被覆していることが好ましく、例えば鞘芯構造の断面で芯成分／鞘成分が粘着性成分／非粘着性成分となった構造の繊維も本発明で用いることができる。
【００２１】
メルトブロー法による粘着性繊維と非粘着性繊維とを混合した不織布の製造方法は、米国特許第３９８１６５０公報に記載された、異種の樹脂が流れ出す紡糸孔が交互に一列に並んだ構造の紡糸口金を利用することができる。この口金を使用することで、粘着性繊維と非粘着性繊維とが均一に混繊されたウェブが得られる。また、粘着性繊維用の紡糸口金と非粘着性繊維用の紡糸口金とを併用し、それぞれの紡糸口金で得られる粘着性繊維ウェブと非粘着性繊維ウェブとを積層し、この積層物にニードルパンチ等で交絡処理をして、繊維同士を混繊する方法でもよい。より均一な混繊状態のウエブを得るためには、特開平７−１０２４０８号公報に記載された紡糸口金を利用することが好ましい。粘着性成分と非粘着性成分とに割り当てる紡糸孔の数を変更することや、それぞれの成分の押出量を変更することで、メルトブロー不織布中の各繊維の混繊量を変更することができる。また、それぞれの成分の紡糸孔当たりの押出量を変更して紡糸することや、それぞれの成分の孔径が異なった口金を用いて紡糸することにより、繊度の異なる混合物が得られる。また、粘着性繊維は繊維表面に粘着性成分が完全被覆していることが好ましく、例えば鞘芯構造の繊維断面で芯成分／鞘成分が非粘着性成分／粘着性成分となった構造の繊維を用いてもよい。また、非粘着性繊維は繊維表面に非粘着性成分が完全被覆していることが好ましく、例えば鞘芯構造の断面で芯成分／鞘成分が粘着性成分／非粘着性成分となった構造の繊維も本発明で用いることができる。
【００２２】
本発明の粘着性繊維と非粘着性繊維の不織布中の重量割合は、粘着性繊維／非粘着性繊維＝３０／７０重量％〜９５／５重量％である。粘着性繊維が３０重量％以上のとき、フィット性は非常に良好となる。また、非粘着性繊維が５重量％以上のとき、アンチブロッキング性が非常に良好となる。更に好ましくは、粘着性繊維／非粘着性繊維＝４０／６０重量％〜９５／５重量％であり、より好ましくは、５０／５０重量％〜９０／１０重量％である。上記の重量比率で混繊していることで、本発明の長繊維不織布は、不織布の表面に露出する粘着性繊維が、非粘着性繊維によって適度な比率に覆われるため、フィット性とアンチブロッキング性とのバランスが良好になり、かつ優れた風合になる。
【００２３】
本発明の長繊維不織布を構成する繊維の繊維径は、非粘着性繊維の平均繊維径（Ｃｄ）が１〜１０μｍであり、粘着性繊維の平均繊維径（Ｄｄ）が５〜３０μｍであることが好ましい。更に非粘着性繊維の平均繊維径（Ｃｄ）と粘着性繊維の平均繊維径（Ｄｄ）とがＣｄ≦Ｄｄの関係にあることが好ましい。非粘着性繊維の平均繊維径（Ｃｄ）が小さいほど、非粘着性繊維の表面積が増加するため、不織布中に同じ重量で含有されていても、不織布表面に露出する非粘着性繊維の面積が増加するので、風合とアンチブロッキング性を良好にできる。また、粘着性繊維の平均繊維径（Ｄｄ）が大きいほど、粘着性繊維の表面積が減少するため、不織布中に同じ重量で含有されていても、不織布表面に露出する粘着性繊維の面積が減少するので、アンチブロッキング性が良好になる。更に繊維径が大きくなることで繊維強度が強くなるために毛羽立ち性が良好となり好ましい。このため、本発明では、より繊維径の細い繊維を製造できるメルトブロー法が、これらの効果を充分に発揮させることができるため、特に好ましく利用できる。
【００２４】
本発明の長繊維不織布を構成する繊維は、少なくとも粘着性繊維と非粘着性繊維の２種類を上記比率で含有していれば、種類の異なる粘着性成分からなる繊維または種類の異なる非粘着性成分からなる繊維を加えた３種類、４種類、またはそれ以上であっても構わないが、製造コストまた生産性の点から２種類の混繊である場合が最も好ましい態様である。
【００２５】
本発明の長繊維不織布を構成する繊維の断面形状は、紡糸性を損なわなければ、特に限定されない。具体的には、丸断面、異形（非円形）断面、中空断面等が挙げられる。
【００２６】
本発明の長繊維不織布の静摩擦係数は０．４０以上（２５℃．相対湿度６５％）である。静摩擦係数は、ＪＩＳ  Ｐ  ８１４７「紙及び板紙の摩擦係数試験方法」の３．２傾斜方法を用いて測定した。これによって算出された静摩擦係数が０．４０より小さいと、例えば、カーペット下敷きに用いた場合、人間の歩行の際に容易にカーペットが滑ってしまいフィット性効果が不充分になる。本発明の長繊維不織布の静摩擦係数は、好ましくは０．６０以上である。
【００２７】
本発明の長繊維不織布同士を重ね合わせ、重ね合わせた２枚の長繊維不織布を剥がす時の強度（以下、剥離強度という）は３Ｎ／２５ｍｍ（２５℃、相対湿度６５％）以下である。本発明は、粘着性繊維と非粘着性繊維とが不織布中に混在することで、本発明の効果が充分に発揮される。本発明において、非粘着性繊維の主な役割は、アンチブロッキング性の向上である。粘着性繊維の重量比率が増し、その表面積が増加するとフィット性（静摩擦係数及び密着性）が増大し、非粘着性繊維の重量比率が増し、その表面積が増加するとアンチブロッキング性が良好となる。
【００２８】
アンチブロッキング性は、剥離強度が小さいほど優れ、３Ｎ／２５ｍｍ以下（２５℃、相対湿度６５％）である必要がある。更に好ましくは、剥離強度が２．５Ｎ／ｍｍ以下（２５℃、相対湿度６５％）であり、最も好ましくは、２Ｎ／２５ｍｍ以下（２５℃、相対湿度６５％）である。剥離強度が小さければ、ロール状に捲かれた不織布を更に製品に加工する際の繰出性が良好となる。逆に剥離強度が大きいと繰出す際に、強い力が必要になる。また、ブロッキングが顕著な場合には、剥離時に不織布の破断が生じる恐れがあり、たとえ破断が生じなくても剥離時に不織布が伸長してしまい、その後の加工に使用できなくなる。特に、アンチブロッキング性が悪いと、夏場の保管時に高温と積載によって繊維間に膠着が発生しやすくなり、ロール状に捲かれた不織布を繰出す際の操作性が悪くなるという問題が発生する。
【００２９】
本発明の長繊維不織布の目付は、特に限定されないが、１〜３００ｇ／ｍ２が好ましく、より好ましくは３〜２００ｇ／ｍ２、更に好ましくは５〜１５０ｇ／ｍ２である。また目的に応じて熱処理加工しても構わない。一般に、熱処理は、使用される粘着性成分の軟化点と非粘着性成分の軟化点との間の温度で行われる。熱処理の方法としては、加熱エンボスロールによる熱圧着法、加熱空気によるスルーエアー法、赤外線ランプによる方法等の公知の方法が使用できる。また、ソニックボンド加工、ウォータージェット加工、ニードルパンチ加工、レジンボンド加工のいずれか一つ以上の加工を行っても構わない。
【００３０】
本発明においては、得られた長繊維不織布に、該長繊維不織布以外のフィルム、不織布、ウェブ、織物、編物、紙、繊維束から選ばれる少なくとも１種を積層して積層不織布として用いることができる。積層に使用される材料は、特に限定はなく、目的によっていずれの材料とも積層可能である。一例として、穴あけ加工不織布、メルトブロー不織布、スパンレース不織布、エアーレイド不織布、ポリプロピレンフィルム、ポリエチレンフィルム、エラストマーフィルム、スパンボンドポイントボンド不織布、スルーエアー不織布等が挙げられるがこれらに限定されるものではない。
【００３１】
本発明の長繊維不織布または積層不織布を用いた繊維製品としては、例えば手袋、テーブルクロス、玄関マットの裏材、家具の防滑材、食品搬送用下敷き布、カーペットの裏材、マスク、フェースマスク、靴カバー、マウスパッド、ハンガー、衣類、ヘッドレストカバー、椅子カバー、包装材、床カバー、ロープ、シフトカバー、ノブカバー、蒲団シーツ、ベッドシーツ、肘置シート、医療用テープ、包帯、花むしろ、ござ、医療用布、自動車用シート、ハウスラップ用シート、屋根下地材等を挙げることができるが、用途はこれらに限定されるものではない。
【実施例】
【００３２】
以下、本発明を実施例及び比較例によって具体的に説明するが、本発明はこれらの実施例に限定されるものではない。なお、以下の実施例及び比較例における測定結果は下記の方法で行った。
【００３３】
（剥離強度）
長繊維不織布の任意の箇所から縦１００ｍｍ、横１００ｍｍのサイズに複数枚切り取り、これを試験片として用いる。前記試験片を２枚重ね合わせ、その上に縦１００ｍｍ、横１００ｍｍのアルミ板を載せ、更にその上に合計５ｋｇとなる様に荷重を掛け、５０℃のオーブン中に放置する。これを２４時間放置後、２５℃／相対湿度６５％の室内に取り出し、幅２５ｍｍに切り、不織布同士を長尺方向の一端から５０ｍｍの長さまで、手で剥がす。（株）島津製作所製オートグラフＡＧ−Ｇ（商品名）を用い、チャック間５０ｍｍに設定した上下のチャックに不織布の剥がれたそれぞれ両端を固定した。引張速度１００ｍｍ／分で不織布同士が完全に剥がれきるまで引張り、強度を測定し、その平均値を剥離強度（Ｎ／２５ｍｍ）とした（Ｎ＝５）。剥離強度が小さいほどアンチブロッキング性が良好であると判断した。
【００３４】
（静摩擦係数）
ＪＩＳ  Ｐ  ８１４７「紙及び板紙の摩擦係数試験方法」の３．２傾斜方法を用いた。
【００３５】
（平均繊維径）
長繊維不織布の任意５ヶ所から縦１０ｍｍ、横１０ｍｍの不織布片（合計５枚）を切り取り、日本電子工業（株）製走査型電子顕微鏡で表面を観察した。１枚の不織布片から２０本の繊維径を測定し、これを５枚の不織布片について測定し、合計１００本の繊維径の平均値を算出し平均繊維径（Ｄ）とした。その後、粘着性繊維だけが溶出する下記溶媒の何れかを用い、ソックスレー抽出装置によって粘着性繊維のみを除いた後の不織布を上記同様の方法で非粘着性繊維の平均繊維径（Ａｄ）を測定した。
予め、粘着性繊維／非粘着性繊維の重量比を求め、その後、構成する樹脂の密度をＪＩＳ  Ｌ  １０１５（密度勾配管法）に準拠して求めた。これらから粘着性繊維／非粘着性繊維の重量比を体積率へと変換した。その後、下記式で粘着性繊維の平均繊維径（Ｂｄ）を算出した。
非粘着性繊維密度：Ａρ
粘着性繊維密度：Ｂρ
非粘着性繊維／粘着性繊維の重量比：Ａｗ／Ｂｗ
非粘着性繊維体積率Ａｖ：
Ａｖ＝（Ａｗ／Ａρ）／（（Ｂｗ／Ｂρ）＋（Ａｗ／Ａρ））
粘着性繊維体積率Ｂｖ：
Ｂｖ＝（Ｂｗ／Ｂρ）／（（Ｂｗ／Ｂρ）＋（Ａｗ／Ａρ））
粘着性繊維の繊維径Ｂｄ：
Ｂｄ＝（Ｄ−Ａｄ×Ａｖ）／Ｂｖ
抽出溶媒としては、以下の溶媒が利用できる。
ポリウレタンエラストマー：濃塩酸
ポリスチレンエラストマー：トルエン
ポリオレフィンエラストマー：トルエン
ポリアミドエラストマー：アニリン
ポリエステルエラストマー：濃硫酸
【００３６】
（毛羽立ち）
縦１５０ｍｍ、横６５ｍｍの長繊維不織布を用意し、専用治具のテーブルに両面テープで貼り付ける。縦×横が３０ｍｍ×３０ｍｍの大きさで表面特性：Ｒａ２．０μｍ、Ｒｍａｘ１５．５μｍ（ＭＩＴＳＵＴＯＹＯ  ｓｕｆｔｅｓｔ−４０１で測定）のアルミ板を用い、長繊維不織布に対し、１．０９×１０４Ｐａ（１１１ｇｆ／ｃｍ２の換算値）の荷重がかかるように調整する。長繊維不織布の表面上を１００ｍｍ／分の速度で１００ｍｍ移動させ操作を３回行い表面の毛羽状態を観察する。毛羽が出た場合を×、毛羽が出ない場合を○として評価した。
【００３７】
本発明において使用した非粘着性成分（原料樹脂）の略号と内容は以下の通りである。
Ａ−１：ポリプロピレン、チッソポリプロＣＳ３３００（（商品名）、チッソ（株）製）。
Ａ−２：ポリエチレンテレフタレート、Ｋ１０１（（商品名）、カネボウ（株）製）
Ａ−３：ナイロン６、ＵＢＥ  ＮＹＬＯＮ  １０１１ＦＢ（（商品名）、宇部興産（株）製）。
Ａ−４：ポリエチレン、チッソポリエチＳ６９００（（商品名）、チッソ（株）製）。
【００３８】
本発明において使用した粘着性成分（原料樹脂）の略号と内容は以下の通りである。
Ｂ−１：スチレン−エチレンブチレン−スチレンブロック共重合体、ＤＹＮＡＲＯＮ  ８６００Ｐ（（商品名）、ＪＳＲ（株）製）。
Ｂ−２：水添スチレンジエン共重合体、ＤＹＮＡＲＯＮ  ２３２４Ｐ（（商品名）、ＪＳＲ（株）製）。
Ｂ−３：エチレン−オクテン共重合体、エンゲージ８４０１（（商品名）、デュポンダウエラストマージャパン（株）製）
Ｂ−４：水添ジエン共重合体、ＤＹＮＡＲＯＮ  ６２００Ｐ（（商品名）、ＪＳＲ（株）製）
Ｂ−５：アモルファス・エチレン−プロピレンコポリマー、レクスフレックス・フレキシブル・ポリオレフィンズ  Ｗ２０１（（商品名）、ハンツマン・コーポレーション製）。メルトフローレート１９ｇ／１０分、張力係数６、密度０．８８ｇ／ｃｍ３。
Ｂ−６：ポリエステルエラストマー、グリラックスＥ−２００ＬＶ（（商品名）、大日本インキ化学工業（株）製）。
Ｂ−７：ポリアミドエラストマー、ペバックス２５３３（（商品名）、アトフィナ・ジャパン（株）製）。
Ｂ−８：熱可塑製ポリウレタンポリマー、パンデックスＴ−１１８０（（商品名）、ＤＩＣ−Ｂａｙｅｒ(株)製）。
【００３９】
実施例１
非粘着性成分としてＡ−１、粘着性成分としてＢ−１をメルトブロー不織布の原料樹脂として用いた。スクリュー（３０ｍｍ径）、加熱体及びギアポンプを有する２機の押出機、混繊用紡糸口金（孔径０．３ｍｍ、異なる成分の繊維が交互に吐出するために、一列に並んだ紡糸孔、孔数５０１ホール、有効幅５００ｍｍ）、圧縮空気発生装置、空気加熱機、ポリエステル製ネットを備えた捕集コンベアー、巻取機からなる装置を用いてメルトブロー不織布の製造を行った。それぞれの押出機に非粘着性成分と粘着性成分をそれぞれ投入し、加熱体により非粘着性成分を２７０℃、粘着性成分を２３０℃で加熱溶融させ、非粘着性成分／粘着性成分の比率（重量％）が３０／７０となるようにギアポンプを設定し、紡糸口金から単孔当たりＡ−１を０．０８ｇ／分、Ｂ−１を０．１８ｇ／分の紡糸速度で吐出させ、吐出した繊維を４００℃に加熱した９８ｋＰａ（ゲ−ジ圧）の圧縮空気によって、走行速度２ｍ／分で走行しているポリエステル製ネットの捕集コンベアー上に吹き付けた。捕集コンベアーは、紡糸口金から２５ｃｍの距離に設置した。吹き付けた空気は捕集コンベアーの裏側に設けた吸引装置で除去した。捕集コンベアーで搬送された不織布を巻取機でロール状に巻取り、目付６１ｇ／ｍ２のメルトブロー不織布とした。得られたメルトブロー不織布の物性の測定結果を表１に示す。このメルトブロー不織布は、良好なフィット性とアンチブロッキング性を示した。
【００４０】
また、実施例１で得られたメルトブロー不織布をテーブルクロスとして用いた。実際にテーブルに被せその上に食器を載せた。テーブルを角度３０°傾けたが、食器，テーブルクロス共動くことはなく、優れたフィット性を示した。
【００４１】
また、実施例１で得られたメルトブロー不織布を玄関マットの下に敷いて用いた。１ヶ月間使用したが、玄関マットは移動することもなく、優れたフィット性を示した。
【００４２】
また、事前に目付５０ｇ／ｍ２のポリエチレンとポリプロピレンとからなる複合スパンボンド不織布を用意した。そして実施例１のメルトブロー不織布を製造する過程で、前記の複合スパンボンド不織布を挿入し、その上に実施例１のメルトブロー不織布を積層させた。このときのコンベアー速度は、２０ｍ／分とし、積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布は、風合が良好であった。また、この積層不織布のフィット面を蒲団側に向けてシーツとして用いたところ、シーツは寝返りにより移動することなく優れたフィット性を示し、人間の肌側に接触する複合スパンボンド不織布は風合が良好であった。なお、ここでいうフィット面とは、実施例１で得られたメルトブロー不織布側の面をいう。
【００４３】
また、事前に目付１００ｇ／ｍ２のレーヨンからなるスパンレース不織布を用意した。そして実施例１のメルトブロー不織布を製造する過程で、前記のレーヨンスパンレース不織布を挿入し、その上に実施例１のメルトブロー不織布を積層させた。この時のコンベアー速度は、２０ｍ／分とし積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布のレーヨン層にスキンローションを含浸させた美容用のフェースマスクを作製した。得られたフェースマスクのフィット面を肌側に向けて顔にあてて使用したところ、顔へのフィット性が良好で、良好な風合であった。なお、ここでいうフィット面とは、実施例１で得られたメルトブロー不織布側の面をいう。
【００４４】
また、メルトブロー装置の上流側に、スクリュー（４０ｍｍ径）、加熱体、及びギアポンプを有する２機の押出機、複合タイプ紡糸口金（孔径０．４ｍｍ、１２０孔）、エアーサッカー、帯電法開繊機、ポリエステル製ネットを備えた捕集コンベアー等を備えた複合スパンボンド装置を設置したラインにて積層不織布を作製した。鞘側に高密度ポリエチレンを使用し、芯側にポリプロピレンを使用し鞘芯比５０／５０（重量％）にて紡糸し、１．８ｄｔｅｘの繊維からなる目付４０ｇ／ｍ２のウェブがコンベアー上に得られた。そして実施例１のメルトブロー不織布を製造するコンベアーに該ウェブを直接挿入し、その上に実施例１のメルトブロー不織布を積層させた。このときの複合スパンボンド装置及びメルトブロー装置のコンベアー速度は、共に２０ｍ／分とした（目付４０ｇ／ｍ２の複合スパンボンドウェブ、目付６ｇ／ｍ２のメルトブロー不織布）。更にこの不織布の積層物に圧着面積率２４％の一対のエンボスロールを備えたポイントボンド加工機で加工を行い、得られた積層不織布を巻取機でロール状に巻取った。この積層不織布は、風合が良好であった。また、この積層不織布のフィット面を蒲団側に向けてシーツとして用いたところ、シーツは寝返りにより移動することなく優れたフィット性を示し、人間の肌側に接触する複合スパンボンド不織布の風合が良好であった。なお、ここでいうフィット面とは、実施例１で得られたメルトブロー不織布側の面をいう。
【００４５】
また、事前に目付１００ｇ／ｍ２のコットンからなるスパンレース不織布を用意した。そして実施例１のメルトブロー不織布を製造する過程で、前記のコットンスパンレース不織布を挿入し、その上に実施例１のメルトブロー不織布を積層させた。このときのコンベアー速度は、２０ｍ／分とし、積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布をフィット面をテーブル側とし、採血時に肘の下に敷く肘置シートに使用したところ、シートはテーブルから移動することなく安全に採血ができた。また、肌側は風合が良好で採血者に不快をあたえるものではなった。なお、ここでいうフィット面とは、実施例１で得られたメルトブロー不織布側の面をいう。
【００４６】
実施例２
実施例１と同様の原料樹脂を用い、非粘着性成分／粘着性成分の比率（重量％）が２０／８０となるようにギアポンプを設定し、紡糸口金から単孔当たりＡ−１を０．０５ｇ／分、Ｂ−１を０．２０ｇ／分の紡糸速度で吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を有していた。
【００４７】
また、実施例２で得られたメルトブロー不織布に時前に用意したポリプロピレンスパンボンド不織布（目付５０ｇ／ｍ２）を重ね合わせ、圧着面積率１７％のポイントボンド加工を行い積層不織布を製造した。得られた積層不織布は、フィット性とアンチブロッキング性が良好であることに加え、ポリプロピレンスパンボンド不織布により腰のあるものであった。更に、得られた積層不織布のフィット面を床側に向けてカーペットとして用いたところ、カーペットは移動することがなく、優れたフィット性を示した。なお、ここでいうフィット面とは、実施例２で得られたメルトブロー不織布側の面をいう。
【００４８】
また、実施例２で得られたメルトブロー不織布を用い、超音波ミシンにより手袋を作製した。この手袋を着用し、ビール瓶の持ち運びに使用したところ、ビール瓶が握った手から落下しにくく、安全に持ち運ぶことができ、優れたフィット性を示した。
【００４９】
また、事前に目付１００ｇ／ｍ２のポリエステルからなるスパンレース不織布を用意した。そして実施例２のメルトブロー不織布を製造する過程で、前記のポリエステルスパンレース不織布を挿入し、その上に実施例２のメルトブロー不織布を積層させた。このときのコンベアー速度は、２０ｍ／分とし積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布をフィット面をテーブル側とし、採血時に肘の下に敷く肘置シートに使用したところ、シートはテーブルから移動することなく安全に採血ができた。また、肌に接触する側は風合が良好で採血者に不快をあたえるものではなった。なお、ここでいうフィット面とは、実施例２で得られたメルトブロー不織布側の面をいう。
【００５０】
また、事前に目付１３ｇ／ｍ２のポリプロピレンからなるＳＭＳ不織布を用意した。このＳＭＳ不織布は、スパンボンド不織布／メルトブロー不織布／スパンボンド不織布の三層からなり、それぞれの目付は、５ｇ／ｍ２、３ｇ／ｍ２、５ｇ／ｍ２である。そして実施例２のメルトブロー不織布を製造する過程で、前記ＳＭＳ不織布を挿入し、その上に実施例２のメルトブロー不織布を積層させた。このときのコンベアー速度は、２０ｍ／分とし積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布は、風合が良好で、フィット面を椅子側に敷いた椅子カバーとして用いたところ、カバーは人の動きにより移動することなく優れたフィット性を示し、カバーの上に水を溢しても椅子を汚す事がなく良好であった。なお、ここでいうフィット面とは、実施例２で得られたメルトブロー不織布側の面をいう。
【００５１】
また、事前に目付３０ｇ／ｍ２のポリエチレンとポリプロピレンからなるＥＳＣ０３２ＳＤＬ（（商品名）、チッソ（株）製）のスルーエアー不織布を用意した。そして実施例２のメルトブロー不織布を製造する過程で、前記のスルーエアー不織布を挿入し、その上に実施例２のメルトブロー不織布を積層させた。このときのコンベアー速度は、２０ｍ／分とし積層されるメルトブロー不織布の目付を６ｇ／ｍ２とした。更にこの不織布の積層物に圧着面積率２４％の一対のエンボスロールを備えたポイントボンド加工機で加工を行った。得られた積層不織布は、風合が良好で、フィット面を蒲団側に向けてシーツとして用いたところ、シーツは寝返りにより移動することなく優れたフィット性を示し、人間の肌側に接触するスルーエアー不織布は風合が良好であった。なお、ここでいうフィット面とは、実施例２で得られたメルトブロー不織布側の面をいう。
【００５２】
また、メルトブロー装置の上流側にウェブを作製するカード機とスルーエアー機を設置したラインにて積層不織布を作成した。ポリエチレンとポリプロピレンからなるＥＳＣ０３２ＳＤＬ（（商品名、チッソ（株）製）のステープルファイバーをカード機に供給し目付２０ｇ／ｍ２のカードウェブを作製し、スルーエアー機によって１３５℃の熱風処理によりスルーエアー不織布を作成した。そして、実施例２のメルトブロー不織布を製造するコンベアーに該スルーエアー不織布を直接挿入し、その上に実施例２のメルトブロー不織布を積層させた。この時のカード機とスルーエアー機及びメルトブロー装置のコンベアー速度は、全て２０ｍ／分とした（目付２０ｇ／ｍ２のスルーエアー不織布、目付６ｇ／ｍ２のメルトブロー不織布）。更にこの不織布の積層物に圧着面積率２４％の一対のエンボスロールを備えたポイントボンド加工機で加工を行い、加工後の不織布を巻取機にてロール状に巻取った。得られた積層不織布は、風合が良好で、フィット面を蒲団側に向けてシーツとして用いたところ、シーツは寝返りにより移動することなく優れたフィット性を示し、人間の肌側に接触するスルーエアー不織布は風合が良好であった。なお、ここでいうフィット面とは、実施例２で得られたメルトブロー不織布側の面をいう。
【００５３】
実施例３
実施例１と同様の原料樹脂を用い、非粘着性成分／粘着性成分の比率（重量％）が１０／９０となるようにギアポンプを設定し、紡糸口金から単孔当たりＡ−１を０．０３ｇ／分、Ｂ−１を０．２３ｇ／分の紡糸速度で吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５４】
実施例４
実施例１と同様の原料樹脂を用い、非粘着性成分／粘着性成分の比率（重量％）が５／９５となるようにギアポンプを設定し、紡糸口金から単孔当たりＡ−１を０．０１ｇ／分、Ｂ−１を０．２４ｇ／分の紡糸速度で吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５５】
実施例５
実施例１と同様の原料樹脂を用い、非粘着性成分／粘着性成分の比率（重量％）が５０／５０となるようにギアポンプを設定し、紡糸口金から単孔当たりＡ−１を０．１３ｇ／分、Ｂ−１を０．１３ｇ／分の紡糸速度で吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５６】
実施例６
実施例１と同様の原料樹脂を用い、非粘着性成分／粘着性成分の比率（重量％）が７０／３０となるようにギアポンプを設定し、紡糸口金から単孔当たりＡ−１を０．１８ｇ／分、Ｂ−１を０．０８ｇ／分の紡糸速度で吐出させ、実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５７】
実施例７
非粘着性成分としてＡ−２、粘着性成分としてＢ−１をメルトブロー不織布の原料樹脂として用いた。加熱体により非粘着性成分を３００℃、粘着性成分を２３０℃で加熱溶融させ、非粘着性成分／粘着性成分の比率（重量％）が３０／７０となるようにギアポンプを設定し、紡糸口金から単孔当たりＡ−２を０．０８ｇ／分、Ｂ−１を０．１８ｇ／分の紡糸速度で吐出させた以外は実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５８】
実施例８
非粘着性成分としてＡ−３、粘着性成分としてＢ−１をメルトブロー不織布の原料樹脂として用いた。加熱体により非粘着性成分を２９０℃、粘着性成分を２３０℃で加熱溶融させ、非粘着性成分／粘着性成分の比率（重量％）が３０／７０となるようにギアポンプを設定し、紡糸口金から単孔当たりＡ−３を０．０８ｇ／分、Ｂ−１を０．１８ｇ／分の紡糸速度で吐出させた以外は実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００５９】
実施例９
非粘着性成分としてＡ−１、粘着性成分としてＢ−２をメルトブロー不織布の原料樹脂として用いた。加熱体により非粘着性成分を２７０℃、粘着性成分を２３０℃で加熱溶融させ、非粘着性成分／粘着性成分の比率（重量％）が３０／７０となるようにギアポンプを設定し、紡糸口金から単孔当たりＡ−１を０．０８ｇ／分、Ｂ−２を０．１８ｇ／分の紡糸速度で吐出させた以外は実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６０】
実施例１０
非粘着性成分としてＡ−１、粘着性成分としてＢ−３をメルトブロー不織布の原料樹脂として用いた。実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６１】
実施例１１
非粘着性成分としてＡ−１、粘着性成分としてＢ−４をメルトブロー不織布の原料樹脂として用いた。実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６２】
実施例１２
非粘着性成分としてＡ−１、粘着性成分としてＢ−５をメルトブロー不織布の原料樹脂として用いた。実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６３】
実施例１３
非粘着成分としてＡ−１、粘着成分としてＢ−１をスパンボンド不織布の原料樹脂として用いた。スクリュー（４０ｍｍ径）、加熱体、及びギアポンプを有する２機の押出機、混繊タイプ紡糸口金（孔径０．４ｍｍ、１２０孔）、エアーサッカー、帯電法開繊機、ポリエステル製ネットを備えた捕集コンベアー、ポイントボンド加工機及び巻取機からなる装置を用いてスパンボンド不織布の製造を行った。それぞれの押出機に非粘着性成分と粘着性成分をそれぞれ投入し、加熱体により非粘着性成分を２７０℃、粘着性成分を２３０℃で原料樹脂を加熱溶融させ、構成比率の非粘着性成分／粘着性成分が３０重量％／７０重量％となるようにギアポンプを設定し、紡糸口金から単孔当たりＡ−１を０．１７ｇ／分、Ｂ−１を０．４ｇ／分の紡糸速度で吐出させ、吐出した繊維をエアーサッカーに導入し直後に帯電法開繊機によって開繊させ捕集コンベアー上に捕集した。エアーサッカーの空気圧は、１９６ｋＰａ（ゲージ圧）になるように調節した。捕集コンベアー上のウェブを上下ロール温度９０℃に加熱したポイントボンド加工機（圧着面積率１５％）に投入し、加工後の不織布を巻取機にてロール状に巻取り、目付６０ｇ／ｍ２のスパンボンド不織布を得た。得られたスパンボンド不織布の物性測定結果を表１に示す。このスパンボンド不織布は、良好なフィット性とアンチブロッキング性を示した。
【００６４】
実施例１４
非粘着性成分としてＡ−１、粘着性成分としてＢ−６をメルトブロー不織布の原料樹脂として用いた。粘着性樹脂を２２０℃で加熱溶融させた以外は実施例６に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６５】
実施例１５
非粘着性成分としてＡ−１、粘着性成分としてＢ−７をメルトブロー不織布の原料樹脂として用いた。粘着性樹脂を２００℃で加熱溶融させた以外は実施例６に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６６】
実施例１６
非粘着性成分としてＡ−１、粘着性成分としてＢ−８をメルトブロー不織布の原料樹脂として用いた。粘着性樹脂を２００℃で加熱溶融させた以外は実施例６に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６７】
実施例１７
非粘着性成分としてＡ−４、粘着性成分としてＢ−１をメルトブロー不織布の原料樹脂として用いた。非粘着性樹脂を２２０℃で加熱溶融させた以外は実施例１に準拠した加工条件及び製造装置によりメルトブロー不織布を製造した。得られたメルトブロー不織布の物性の測定結果を表１に示す。このメルトブロー不織布は、良好なフィット性とアンチブロッキング性を示した。
【００６８】
比較例１
非粘着性成分としてＡ−１、粘着性成分としてＢ−１をメルトブロー不織布の原料樹脂として用いた。非粘着性成分／粘着性成分の比率（重量％）が１／９９となるようにギアポンプを設定し、紡糸口金から単孔当たりＡ−１を０．００３ｇ／分、Ｂ−１を０．２５２ｇ／分の紡糸速度で吐出させ、コンベアー速度を２ｍ／分とした以外は実施例１に準拠した加工条件及び製造装置によりメルトブロー不織布を製造した。得られたメルトブロー不織布の物性の測定結果を表２に示す。このメルトブロー不織布は、非粘着性成分が１重量％であるため剥離強度が３．５Ｎ／２５ｍｍと高く満足する性能ではなかった。
【００６９】
比較例２
非粘着性成分としてＡ−１、粘着性成分としてＢ−１をメルトブロー不織布の原料樹脂として用いた。押出機投入前に非粘着性成分／粘着性成分の比率（重量％）が１０／９０（重量％）となるようにＡ−１とＢ−２の樹脂同士を予め混合（ブレンド）し、２７０℃で溶融させ、単孔当り０．１３ｇ／分の紡糸速度で吐出させた以外は実施例１に準拠した加工条件及び製造装置によりメルトブロー不織布を製造した。得られたメルトブロー不織布の物性の測定結果を表２に示す。このメルトブロー不織布は、非粘着性成分が１０重量％ではあるが樹脂を混合しているため剥離強度が３．５Ｎ／２５ｍｍと高く満足する性能ではなかった。
【００７０】
比較例３
原料樹脂に粘着性成分Ｂ−１のみを用い、比較例２に準拠した加工条件及び製造装置によりメルトブロー不織布を製造した。得られたメルトブロー不織布の物性の測定結果を表２に示す。このメルトブロー不織布は、非粘着性成分が含まれていないため剥離強度が４Ｎ／２５ｍｍと高く満足する性能ではなかった。
【００７１】
比較例４
非粘着性成分としてＡ−１、粘着性成分としてＢ−１をメルトブロー不織布の原料樹脂として用いた。非粘着性成分／粘着性成分の比率（重量％）が８０／２０となるようにギアポンプを設定し、紡糸口金から単孔当たりＡ−１を０．２０ｇ／分、Ｂ−１を０．０５ｇ／分の紡糸速度で吐出させた以外は比較例１に準拠した加工条件及び製造装置によりメルトブロー不織布を製造した。得られたメルトブロー不織布の物性の測定結果を表２に示す。このメルトブロー不織布は、粘着性成分が２０重量％であるため静摩擦係数が０．３６と低く満足する性能ではなかった。
【００７２】
【表１】
2004197291.tif 000002
【００７３】
【表２】
2004197291.tif 000003